(57)【要約】熱処理炉の前処理条件の決定方法であって、上記前処理は上記熱処理炉の炉内をガスを供給しながら加熱することであり、供給ガスの種類と加熱温度との組み合わせの候補を複数設定すること、各組み合わせの候補に上記前処理による除去対象として特定した対象金属の種類に応じて決定された点数を付与すること、および、上記付与された点数を指標として上記複数の候補の中から前処理条件として採用する供給ガスの種類と加熱温度との組み合わせを決定することを含む熱処理炉の前処理条件の決定方法が提供される。
2020137441.tif 000002
【特許請求の範囲】
【請求項１】
熱処理炉の前処理条件の決定方法であって、
前記前処理は、前記熱処理炉の炉内をガスを供給しながら加熱することであり、
供給ガスの種類と加熱温度との組み合わせの候補を複数設定すること、
各組み合わせの候補に、前記前処理による除去対象として特定した対象金属の種類に応じて決定された点数を付与すること、および、
前記付与された点数を指標として、前記複数の候補の中から、前処理条件として採用する供給ガスの種類と加熱温度との組み合わせを決定すること、
を含む、熱処理炉の前処理条件の決定方法。
【請求項２】
前記点数は、前記対象金属の種類に基づき熱力学平衡計算により決定された点数である、請求項１に記載の熱処理炉の前処理条件の決定方法。
【請求項３】
前記熱力学平衡計算は、前記対象金属の元素と前記候補の供給ガスに含まれる元素を含む多元系熱力学平衡計算である、請求項２に記載の熱処理炉の前処理条件の決定方法。
【請求項４】
前記熱力学平衡計算により、
前記対象金属を含むガスの平衡揮発ガス分圧、
前記対象金属を含む固体化合物中の前記対象金属の平衡物質量の総和、
前記対象金属が関与する揮発反応のギブスの自由エネルギーΔＧ０、および
前記対象金属が関与する汚染反応のギブスの自由エネルギーΔＧ０、
を求め、求められた結果を指標として前記点数を決定することを含む、請求項３に記載の熱処理炉の前処理条件の決定方法。
【請求項５】
前記点数は、
前記対象金属を含むガスの平衡揮発ガス分圧を指標として決定された点数、
前記対象金属を含む固体化合物中の前記対象金属の平衡物質量の総和を指標として決定された点数、
前記対象金属が関与する揮発反応のギブスの自由エネルギーΔＧ０を指標として決定された点数、および
前記対象金属が関与する汚染反応のギブスの自由エネルギーΔＧ０を指標として決定された点数、
の乗数である、請求項４に記載の熱処理炉の前処理条件の決定方法。
【請求項６】
請求項１〜５のいずれか１項に記載の熱処理炉の前処理条件の決定方法により、熱処理炉の前処理条件を決定すること、および、
前記決定された前処理条件下で熱処理炉を前処理すること、
を含む、熱処理炉の前処理方法。
【請求項７】
請求項６に記載の熱処理炉の前処理方法により熱処理炉を前処理すること、および、
前記前処理された熱処理炉内で半導体ウェーハを熱処理すること、
を含む、熱処理された半導体ウェーハの製造方法。
【請求項８】
熱処理装置であって、
熱処理炉と、
熱処理炉制御部と、
前記熱処理炉を前処理する前処理の条件を決定する前処理条件決定部と、
を含み、
前記前処理は、前記熱処理炉の炉内をガスを供給しながら加熱することであり、
前記前処理条件決定部は、
供給ガスの種類と加熱温度との組み合わせの候補を複数記録する候補記録部と、
計算用情報記録部、点数計算部および組み合わせ決定部を有する解析部と、
を含み、
前記計算用情報記録部は、前記候補記録部に記録された各候補の点数を計算するための計算用情報を記録し、
前記計算用情報は、前記前処理による除去対象として特定された対象金属の種類に応じて決定され、
前記点数計算部は、前記計算用情報から前記候補記録部に記録された各候補の点数を計算し、
前記組み合わせ決定部は、前記計算された点数を指標として、前記複数の候補の中から、前記熱処理炉の前処理条件として採用する供給ガスの種類と加熱温度との組み合わせを決定し、
前記熱処理炉制御部は、前記組み合わせ決定部で決定された供給ガスの種類と加熱温度との組み合わせの情報を前記組み合わせ決定部から受信し、受信した情報にしたがい前記熱処理炉に前処理を実行させる前処理実施情報を送信し、
前記熱処理炉は、前記前処理実施情報を受信し、該前処理実施情報にしたがい前処理を実施する、熱処理装置。
【請求項９】
前記計算用情報が、前記対象金属の種類に基づき熱力学平衡計算により決定される、請求項８に記載の熱処理装置。
【請求項１０】
前記熱力学平衡計算は、前記対象金属の元素と前記候補の供給ガスに含まれる元素を含む多元系熱力学平衡計算である、請求項９に記載の熱処理装置。
【請求項１１】
前記計算用情報は、前記熱力学平衡計算により求められる下記情報：
前記対象金属を含むガスの平衡揮発ガス分圧、
前記対象金属を含む固体化合物中の前記対象金属の平衡物質量の総和、
前記対象金属が関与する揮発反応のギブスの自由エネルギーΔＧ０、および
前記対象金属が関与する汚染反応のギブスの自由エネルギーΔＧ０、
を含む、請求項１０に記載の熱処理装置。
【請求項１２】
前記点数は、
前記対象金属を含むガスの平衡揮発ガス分圧を指標として決定された点数、
前記対象金属を含む固体化合物中の前記対象金属の平衡物質量の総和を指標として決定された点数、
前記対象金属が関与する揮発反応のギブスの自由エネルギーΔＧ０を指標として決定された点数、および
前記対象金属が関与する汚染反応のギブスの自由エネルギーΔＧ０を指標として決定された点数、
の乗数である、請求項１１に記載の熱処理装置。
【請求項１３】
前記計算用情報記録部、前記点数計算部および前記組み合わせ決定部の１つ以上に修正情報を提供する修正部を更に含む、請求項８〜１２のいずれか１項に記載の熱処理装置。
【請求項１４】
請求項８〜１３のいずれか１項に記載の熱処理装置を含む、熱処理された半導体ウェーハの製造装置。
【発明の詳細な説明】
【関連出願の相互参照】
【０００１】
本出願は、２０１８年１２月２７日出願の日本特願２０１８−２４５４４５号の優先権を主張し、その全記載は、ここに特に開示として援用される。
【技術分野】
【０００２】
本発明は、熱処理炉の前処理条件の決定方法、熱処理炉の前処理方法、熱処理装置ならびに熱処理された半導体ウェーハの製造方法および製造装置に関する。
【背景技術】
【０００３】
熱処理炉は、熱処理対象物を炉内に配置して各種熱処理を施すために広く用いられている。そのような熱処理炉としては、例えば、半導体ウェーハをアニールするためのアニール炉、半導体ウェーハにエピタキシャル層を形成するためのエピタキシャル成長炉等が挙げられる。【０００４】
熱処理炉内に汚染金属が存在すると、その金属が熱処理中に熱処理対象物に付着し、熱処理対象物に金属汚染が発生してしまう。そこで、熱処理炉内の汚染金属を除去するために、熱処理対象物の熱処理を行う前に、前処理として、熱処理炉の炉内をガスを供給しながら加熱すること（いわゆる空焼き）が行われている（特開２００２−２５９２４号公報、特開２００３−２２４１２２号公報（それらの全記載は、ここに特に開示として援用される）参照）。
【発明の概要】
【０００５】
特開２００２−２５９２４号公報および特開２００３−２２４１２２号公報では、特定条件下で熱処理炉を前処理（空焼き）することが提案されている（上記公報の特許請求の範囲参照）。しかし従来、そのような前処理条件を決定するためには、多くの試行錯誤を繰り返すしかなかった。
【０００６】
本発明の一態様は、熱処理炉の前処理条件を効率的に決定するための方法を提供する。
【０００７】
本発明の一態様は、
熱処理炉の前処理条件の決定方法であって、
上記前処理は、上記熱処理炉の炉内をガスを供給しながら加熱することであり、
供給ガスの種類と加熱温度との組み合わせの候補を複数設定すること、
各組み合わせの候補に、上記前処理による除去対象として特定した対象金属の種類に応じて決定された点数を付与すること、および、
上記付与された点数を指標として、上記複数の候補の中から、前処理条件として採用する供給ガスの種類と加熱温度との組み合わせを決定すること、
を含む、熱処理炉の前処理条件の決定方法（以下、単に「決定方法」とも記載する。）、
に関する。
【０００８】
上記決定方法によれば、供給ガスの種類と加熱温度との組み合わせの候補毎に除去対象として特定した金属の種類に応じて決定された点数に基づき、多くの試行錯誤を繰り返すことなく効率的に前処理条件を決定することができる。
【０００９】
一態様では、上記点数は、上記対象金属の種類に基づき熱力学平衡計算により決定された点数であることができる。
【００１０】
一態様では、上記熱力学平衡計算は、上記対象金属の元素および上記候補の供給ガスに含まれる元素を含む多元系熱力学平衡計算であることができる。
【００１１】
一態様では、上記熱力学平衡計算により、
上記対象金属を含むガスの平衡揮発ガス分圧、
上記対象金属を含む固体化合物中の上記対象金属の平衡物質量の総和、
上記対象金属が関与する揮発反応のギブスの自由エネルギーΔＧ０、および
上記対象金属が関与する汚染反応のギブスの自由エネルギーΔＧ０、
を求め、求められた結果を指標として上記点数を決定することができる。
【００１２】
一態様では、上記点数は、
上記対象金属を含むガスの平衡揮発ガス分圧を指標として決定された点数、
上記対象金属を含む固体化合物中の上記対象金属の平衡物質量の総和を指標として決定された点数、
上記対象金属が関与する揮発反応のギブスの自由エネルギーΔＧ０を指標として決定された点数、および
上記対象金属が関与する汚染反応のギブスの自由エネルギーΔＧ０を指標として決定された点数、
の乗数であることができる。
【００１３】
本発明の一態様は、
上記決定方法により熱処理炉の前処理条件を決定すること、および、
上記決定された前処理条件下で熱処理炉を前処理すること、
を含む、熱処理炉の前処理方法（以下、単に「前処理方法」とも記載する。）、
に関する。
【００１４】
本発明の一態様は、
上記前処理方法により熱処理炉を前処理すること、および、
上記前処理された熱処理炉内で半導体ウェーハを熱処理すること、
を含む、熱処理された半導体ウェーハの製造方法（以下、単に「製造方法」とも記載する。）、
に関する。
【００１５】
本発明の一態様は、
熱処理装置であって、
熱処理炉と、
熱処理炉制御部と、
上記熱処理炉を前処理する前処理の条件を決定する前処理条件決定部と、
を含み、
上記前処理は、上記熱処理炉の炉内をガスを供給しながら加熱することであり、
上記前処理条件決定部は、
供給ガスの種類と加熱温度との組み合わせの候補を複数記録する候補記録部と、
計算用情報記録部、点数計算部および組み合わせ決定部を有する解析部と、
を含み、
上記計算用情報記録部は、上記候補記録部に記録された候補の点数を計算するための計算用情報を記録し、
上記計算用情報は、上記前処理による除去対象として特定された対象金属の種類に応じて決定され、
上記点数計算部は、上記計算用情報から上記候補記録部に記録された候補の点数を計算し、
上記組み合わせ決定部は、上記計算された点数を指標として、上記複数の候補の中から、上記熱処理炉の前処理条件として採用する供給ガスの種類と加熱温度との組み合わせを決定し、
上記熱処理炉制御部は、上記組み合わせ決定部で決定された供給ガスの種類と加熱温度との組み合わせの情報を上記組み合わせ決定部から受信し、受信した情報にしたがい上記熱処理炉に前処理を実行させる前処理実施情報を送信し、
上記熱処理炉は、上記前処理実施情報を受信し、この前処理実施情報にしたがい前処理を実施する、熱処理装置、
に関する。
【００１６】
一態様では、上記計算用情報は、上記対象金属の種類に基づき熱力学平衡計算により決定され得る。
【００１７】
一態様では、上記熱力学平衡計算は、上記対象金属の元素と上記候補の供給ガスに含まれる元素を含む多元系熱力学平衡計算であることができる。
【００１８】
一態様では、上記計算用情報は、上記熱力学平衡計算により求められる下記情報：
上記対象金属を含むガスの平衡揮発ガス分圧、
上記対象金属を含む固体化合物中の上記対象金属の平衡物質量の総和、
上記対象金属が関与する揮発反応のギブスの自由エネルギーΔＧ０、および
上記対象金属が関与する汚染反応のギブスの自由エネルギーΔＧ０、
を含むことができる。
【００１９】
一態様では、上記点数は、
上記対象金属を含むガスの平衡揮発ガス分圧を指標として決定された点数、
上記対象金属を含む固体化合物中の上記対象金属の平衡物質量の総和を指標として決定された点数、
上記対象金属が関与する揮発反応のギブスの自由エネルギーΔＧ０を指標として決定された点数、および
上記対象金属が関与する汚染反応のギブスの自由エネルギーΔＧ０を指標として決定された点数、
の乗数であることができる。
【００２０】
一態様では、上記熱処理装置は、上記計算用情報記録部、上記点数計算部および上記組み合わせ決定部の１つ以上に修正情報を提供する修正部を更に含むことができる。
【００２１】
本発明の一態様は、上記熱処理装置を含む、熱処理された半導体ウェーハの製造装置に関する。
【００２２】
本発明の一態様によれば、供給ガスの種類と加熱温度との組み合わせの候補毎に除去対象として特定した対象金属の種類に応じて決定された点数に基づき、多くの試行錯誤を繰り返すことなく効率的に前処理条件を決定することができる。また、本発明の一態様によれば、そのように決定された前処理条件下で熱処理炉を前処理することを含む熱処理炉の前処理方法、およびそのような前処理が行われた熱処理炉内で半導体ウェーハを熱処理することを含む熱処理された半導体ウェーハの製造方法を提供することができる。また、本発明の一態様によれば、熱処理装置を提供することができ、この熱処理装置を含む、熱処理された半導体ウェーハの製造装置を提供することもできる。
【図面の簡単な説明】
【００２３】
【図１】本発明の一態様にかかる決定方法の一例を示すフロー図である。
【図２】本発明の一態様にかかる決定方法の他の一例を示すフロー図である。
【図３】本発明の一態様にかかる前処理方法の一例を示すフロー図である。
【図４】本発明の一態様にかかる熱処理装置の一例の構成を示す概略図である。
【図５】本発明の一態様にかかる熱処理装置の他の一例の構成を示す概略図である。
【図６】本発明の一態様にかかる熱処理装置の他の一例の構成を示す概略図である。
【図７】本発明の一態様にかかる熱処理装置の他の一例の構成を示す概略図である。
【発明を実施するための形態】
【００２４】
以下では、本発明の一態様を図面を参照して説明することがあるが、本発明は図面に示されている例に限定されるものではない。
【００２５】
［熱処理炉の前処理条件の決定方法］
本発明の一態様は、熱処理炉の前処理条件の決定方法であって、上記前処理は熱処理炉の炉内をガスを供給しながら加熱することであり、供給ガスの種類と加熱温度との組み合わせの候補を複数設定すること、各組み合わせの候補に上記熱処理による除去対象として特定した対象金属の種類に応じて決定された点数を付与すること、および、上記付与された点数を指標として上記複数の候補の中から前処理条件として採用する供給ガスの種類と加熱温度との組み合わせを決定することを含む熱処理炉の前処理条件の決定方法に関する。
【００２６】
図１は、本発明の一態様にかかる決定方法の一例を示すフロー図である。図２は、本発明の一態様にかかる決定方法の他の一例を示すフロー図である。以下、上記決定方法について、図１、図２を適宜参照し、更に詳細に説明する。
【００２７】
＜熱処理炉＞
上記決定方法により前処理条件が決定される熱処理炉は、各種熱処理のために使用可能な公知の構成の熱処理炉であることができる。具体例としては、半導体ウェーハをアニールするためのアニール炉、半導体ウェーハにエピタキシャル層を形成するためのエピタキシャル成長炉、半導体ウェーハを熱酸化するための熱処理炉等を挙げることができるが、熱処理対象物を炉内に配置して熱処理を行うことができるものであればよく、上記具体例に限定されない。熱処理炉は、少なくとも加熱手段を備え、炉内に反応性ガス、不活性ガス等のガスを供給するためのガス供給手段、炉内ガスを排出するためのガス排出手段等を備えることもできる。
【００２８】
＜熱処理炉の前処理＞
熱処理炉において実際に熱処理対象物の熱処理を実施する前に、前処理が行われる。この前処理は、熱処理対象物が配置されていない状態で、熱処理炉の炉内をガスを供給しながら加熱することをいう。前処理のために炉内に供給されるガスとしては、酸素ガス、窒素ガス、アルゴンガス、水素ガス等の無機ガスおよび有機ガスの一種または二種以上の混合ガスを挙げることができる。有機ガスの一例としては、有機塩素化合物ガス等の有機ハロゲン化合物ガスを挙げることができる。また、前処理時の炉内の加熱温度は、例えば７００〜１３００℃であることができる。ここで炉内の加熱温度とは、熱処理炉の加熱手段の設定温度、炉内の雰囲気温度、熱処理炉の内壁の表面温度および炉内に配置されているいずれか１つ以上の部材の表面温度からなる群から選ばれる少なくとも一種の温度であることができる。
【００２９】
前処理による汚染金属の除去効率は、同じ前処理条件で前処理を行ったとしても、除去すべき汚染金属の種類によって異なり得る。そのため従来、前処理によって熱処理炉内から除去すべき対象の金属を効率的に低減可能な前処理条件を決定するためには、何ら指標なく試行錯誤を繰り返すことが通常であった。これに対し、上記決定方法では、まず、「供給ガスの種類」と「加熱温度」との組み合わせの候補を複数設定する。そして、複数の候補のそれぞれについて、除去対象として特定した対象金属の種類に応じて、点数を付与する。この点数は、例えば、対象金属の除去効率がより高いと見積もられるほどより高い点数が付与されるように決定することができる。点数の決定は、一態様では実験的に行うことができ、他の一態様では計算により行うことができる。点数の付与の具体的態様については後述する。上記決定方法では、こうして各候補に付与された点数を指標として、除去すべき金属の種類に応じて、複数の候補の中から前処理条件として採用する供給ガスの種類と加熱温度との組み合わせを決定する。このように実験的または計算により決定された点数を指標として前処理条件を決定することにより、多くの試行錯誤を繰り返すことなく、熱処理炉の前処理条件を決定することが可能となる。除去対象の金属は、前処理対象の熱処理炉により熱処理が施される熱処理対象物の熱処理後の用途等を考慮して決定することができる。例えば、熱処理対象物が半導体ウェーハの場合、デバイス特性に影響を及ぼす可能性のある金属汚染を低減することが望まれるため、各種金属（例えば鉄、銅、ニッケル、クロム、アルミニウム、ナトリウム等）の一種または二種以上を、除去対象として特定することができる。
【００３０】
＜点数の付与＞
熱処理炉の前処理のための「供給ガスの種類」と「加熱温度」との組み合わせの候補への点数の付与を実験的に行う方法としては、例えば下記の方法を挙げることができる。既知量の対象金属によって意図的に汚染させた熱処理炉を、ある候補の供給ガスと加熱温度の組み合わせの条件下でテスト熱処理（テスト前処理）する（図１中、Ｓ１１）。このテスト前処理後の熱処理炉内に残留している対象金属の一部または全部を公知の方法によって回収し、回収された対象金属量を定量する（図１中、Ｓ１２）。例えば、回収された対象金属量が少ないほど（即ち対象金属の除去効率が高いほど）、その候補に高い点数が付与されるように点数を決定することができる（図１中、Ｓ１３）。または、点数の付与は、テスト前処理または実際に前処理が行われた後の熱処理炉内で熱処理された熱処理物の金属汚染量に基づき重み付け関数を定め、この重み付け関数によって実験により得られた値に重み付け処理を行った後の値に基づき行ってもよい。また、点数の付与は、シミュレーション、最適化計算ツール等を用いて行ってもよい。
また、実験的に行う方法としては、下記の方法を挙げることもできる。上記のようにテスト前処理が行われた後の熱処理炉内で、任意の熱処理条件下でサンプル（例えば半導体ウェーハ、半導体ウェーハ等の半導体材料から切り出されたテストピース等）の熱処理を行う。この熱処理後の上記サンプルの表面に付着している対象金属および／または上記サンプルの表層部等に拡散している対象金属の一部または全部を、公知の方法によって回収して定量する。定量は、例えばＩＣＰ−ＭＳ（Ｉｎｄｕｃｔｉｖｅｌｙ  Ｃｏｕｐｌｅｄ  Ｐｌａｓｍａ−Ｍａｓｓ  Ｓｐｅｃｔｒｏｍｅｔｒｙ）等により行うことができる。または、テスト前処理後のサンプルを公知の方法によって分析することにより、対象金属による金属汚染量を定量する。分析方法としては、μ−ＰＣＤ（Ｍｉｃｒｏｗａｖｅ  Ｐｈｏｔｏｃｏｎｄｕｃｔｉｖｉｔｙ  Ｄｅｃａｙ）法、ＳＰＶ（Ｓｕｒｆａｃｅ  Ｐｈｏｔｏｖｏｌｔａｇｅ）法等を挙げることができる。ここで上記サンプルについて定量された対象金属量が少ないことは、テスト前処理後の熱処理炉での熱処理によるサンプルの金属汚染が少なかったことを意味するということができる。換言すれば、テスト前処理による対象金属の除去効率が高かったことを意味するということができる。したがって、上記サンプルについて定量された対象金属量が少ないほど（即ち対象金属の除去効率が高いほど）、その候補に高い点数が付与されるように点数を決定することができる。または、点数の付与は、上記のように重み付け処理を行った後の値に基づき行ってもよく、シミュレーション、最適化計算ツール等を用いて行ってもよい。
上記テスト熱処理は、実際に前処理される熱処理炉で行ってもよく、または、例えば実際に前処理される熱処理炉よりも小スケールの加熱炉で行うこともできる。
こうして、対象金属毎に各候補に点数を付与し、例えばデータベース化しておくこと（例えば点数表の作成）ができる（図１中、Ｓ１４）。そのようなデータベースが構築されれば、その後は、除去すべき対象金属等のプロセス条件が決定されれば（図１中、Ｓ１５）、例えばその金属の除去効率が高いと見積もられる（例えば点数が高い）候補を、データベースから選択し、実際に熱処理炉を前処理する前処理条件（供給ガスおよび加熱温度）として決定することができる（図１中、Ｓ１６）。こうして、多くの試行錯誤を繰り返すことなく、熱処理炉の前処理条件を決定することができる。
【００３１】
一方、上記の点数の付与を計算により行うための計算方法としては、熱力学平衡計算を挙げることができる。即ち、上記の点数は、一態様では、対象金属の種類に基づき熱力学平衡計算により決定された点数であることができる。熱力学平衡計算とは、ギブスの自由エネルギーが最小化される平衡組成を最適化手段により算出する手法であって、計算方法は公知であり、公知の計算ソフトにより計算を行うことができる。前処理時、熱処理炉には、汚染金属の元素と供給ガスを構成する元素が存在する。即ち、前処理時に熱処理炉には複数の元素が存在するため、熱力学平衡計算は、除去対象として特定した対象金属の元素および候補の組み合わせの供給ガスに含まれる元素を含む多元系熱力学平衡計算であることができる。更に、多元系熱力学平衡計算では、実際に熱処理炉で熱処理される熱処理対象物の構成元素や、実際に熱処理時に熱処理炉に存在する部材の構成元素も、計算において考慮することができる。例えば、前処理後の熱処理炉でシリコンウェーハの熱処理が行われる場合には、シリコン（Ｓｉ）や、ウェーハ支持部材の表面被覆膜（例えばＳｉＯ２膜）の構成元素等も、除去対象の金属の揮発反応や汚染（付着）反応に関与し得るため、これらの各種元素も多元系熱力学平衡計算において考慮することができる。また、多元系熱力学平衡計算によれば、除去対象として二種以上の金属を特定しても熱力学平衡計算が可能である。熱力学平衡計算のために計算ソフトに入力する熱処理炉内の圧力（即ち系内の圧力）は、任意に設定可能であり、例えば０ａｔｍ超１００ａｔｍ以下程度とすることができる。こうして各種プロセス条件を決定し（図２中、Ｓ２１）、熱力学平衡計算を行うことができる。
【００３２】
熱処理炉において起こり得る反応としては、熱処理炉に付着していた対象金属が揮発する反応と対象金属が熱処理炉を汚染する（即ち熱処理炉に付着）する反応とが挙げられる。対象金属が熱処理炉から揮発したとしても、汚染（付着）が発生すると、熱処理炉から対象金属を除去する効率は低下するからである。したがって、熱処理炉から対象金属を効率的に除去するためには、熱力学平衡計算において、熱処理炉における揮発モデルと汚染モデルの両モデルを考慮することが好ましい。より詳しくは、熱処理炉から対象金属を効率的に除去するためには、前処理条件は、「揮発モデルにおいて熱処理炉からの対象金属の揮発物の量が多く、汚染モデルにおいて対象金属が付着する量が少ない条件」とすることが好ましい。これは換言すれば、「対象金属を含むガスの蒸気圧が高く、対象金属を含むガスの揮発反応が起こりやすい条件であり、また、対象金属の固体汚染物質の物質量が小さく、汚染反応が起こりにくい条件」ということができる。そこで、上記決定方法の一態様では、点数を付与するために、熱力学平衡計算により、対象金属を含むガスの平衡揮発ガス分圧、対象金属を含む固体化合物中の対象金属の平衡物質量の総和、対象金属が関与する揮発反応のギブスの自由エネルギーΔＧ０、および対象金属が関与する汚染反応のギブスの自由エネルギーΔＧ０を求め、求められた結果を指標として点数を決定することができる（図２中、Ｓ２２〜Ｓ２７）。上記の指標に基づき点数を付与する具体的態様について以下に説明する。
【００３３】
対象金属を含むガスの平衡揮発ガス分圧（即ち、平衡状態での揮発ガスの分圧）については、この値が大きいほど対象金属がより揮発し易く熱処理炉から除去され易いということができる。したがって、熱力学平衡計算により算出された対象金属を含むガスの平衡揮発ガス分圧が大きいほどより高い点数が付与されるように判断基準を定め（一例として、後述の表１のような判断基準表を作成し）、対象金属を含むガスの平衡揮発ガス分圧を指標として点数を決定することができる。
【００３４】
対象金属を含む固体化合物中の対象金属の平衡物質量（即ち、平衡状態での物質量）の総和については、この値が小さいほど熱処理炉への対象金属の付着（汚染）がより生じ難いということができる。したがって、例えば、熱力学平衡計算により算出された対象金属を含む固体化合物中の対象金属の平衡物質量の総和が小さいほど高い点数が付与されるように判断基準を定め（一例として、後述の表３のような判断基準表を作成し）、対象金属を含む固体化合物中の対象金属の平衡物質量の総和を指標として点数を決定することができる。
【００３５】
対象金属が関与する揮発反応のギブスの自由エネルギーΔＧ０については、この値が小さいほど対象金属がより揮発しやすく熱処理炉から除去され易いということができる。したがって、例えば、熱力学平衡計算により算出された対象金属が関与する揮発反応のギブスの自由エネルギーΔＧ０が小さいほど高い点数が付与されるように判断基準を決定し（一例として、後述の表６のような判断基準表を作成し）、対象金属が関与する揮発反応のギブスの自由エネルギーΔＧ０を指標として点数を決定することができる。また、ある候補の供給ガスに関して、対象金属が関与する揮発反応が複数あり得る場合、複数の揮発反応の中でギブスの自由エネルギーΔＧ０が最小の揮発反応のΔＧ０、最大のΔＧ０または複数の揮発反応のギブスの自由エネルギーの平均（例えば算術平均）を、点数を決定するための指標にすることができ、最小の揮発反応のΔＧ０または最大のΔＧ０を点数を決定するための指標にすることが好ましく、最小の揮発反応のΔＧ０を点数を決定するための指標とすることがより好ましい。
【００３６】
対象金属が関与する汚染反応のギブスの自由エネルギーΔＧ０については、この値が正の値であるほうが負の値である場合に比べて熱処理炉への対象金属の付着（汚染）がより生じ難いということができる。また、正の値の中では絶対値がより大きいほうが、負の値の中では絶対値がより小さいほうが、熱処理炉への対象金属の付着（汚染）がより生じ難いということができる。したがって、例えば、熱力学平衡計算により算出された対象金属が関与する汚染反応のギブスの自由エネルギーΔＧ０が正の値である場合が負の値である場合と比べて高い点数が付与されるように、かつ正の値の中では絶対値がより大きいほうが高い点数が付与されるように、負の値の中では絶対値がより小さいほうが高い点数が付与されるように、判断基準を決定し（一例として、後述の表９のような判断基準表を作成し）、対象金属が関与する汚染反応のギブスの自由エネルギーΔＧ０を指標として点数を決定することができる。また、ある候補の供給ガスに関して、対象金属が関与する汚染反応が複数あり得る場合、複数の汚染反応の中でギブスの自由エネルギーΔＧ０が最小の汚染反応のΔＧ０、最大のΔＧ０または複数の汚染反応のギブスの自由エネルギーの平均（例えば算術平均）を、点数を決定するための指標にすることができ、最小の汚染反応のΔＧ０または最大のΔＧ０を点数を決定するための指標にすることが好ましく、最小の汚染反応のΔＧ０を点数を決定するための指標にすることがより好ましい。
【００３７】
以上のように、対象金属を含むガスの平衡揮発ガス分圧、対象金属を含む固体化合物中の対象金属の平衡物質量の総和、対象金属が関与する揮発反応のギブスの自由エネルギーΔＧ０、および対象金属が関与する汚染反応のギブスの自由エネルギーΔＧ０という熱力学平衡計算により算出される４種の数値に基づき決定された４種の点数に基づき、一態様では、これら点数の乗数として、各候補の点数（総合点数と呼ぶこともできる。）を算出することができる（図２中、Ｓ２６、Ｓ２７）。即ち、例えば、ある候補について上記４種の点数がＡ、Ｂ、Ｃ、Ｄであった場合、その候補の点数は、点数＝Ａ×Ｂ×Ｃ×Ｄと決定することができる。また、一態様では、上記の場合、４種の点数の合計（Ａ＋Ｂ＋Ｃ＋Ｄ）として、その候補の点数を決定することもできる。各候補の点数を乗数として付与することにより、各候補の違いをより強調することができる。
【００３８】
また、点数の付与を計算により行う態様においても、先に実験的に点数を付与する態様と同様に、点数の付与は、テスト前処理または実際に前処理が行われた後の熱処理炉内で熱処理された熱処理物の金属汚染量に基づき重み付け関数を定め、この重み付け関数によって計算により得られた値に重み付け処理を行った後の値に基づき行ってもよい。また、点数の付与は、シミュレーション、最適化計算ツール等を用いて行ってもよい。
【００３９】
＜前処理条件の決定＞
以上のように、供給ガスの種類と加熱温度との組み合わせの複数の候補のそれぞれについて、除去対象として特定した対象金属の種類に応じて点数が付与される。こうして付与された点数を指標として、実際に熱処理炉の前処理を行うために採用する前処理条件を決定することができる。決定基準に関しては、例えば、一態様では、点数が所定点数以上の候補の中から、前処理条件を決定することができる。また、一態様では、複数の候補の中で最も高い点数の候補を前処理条件として決定することができる。ただし、実際に前処理条件として決定する候補は、最も高い点数の候補に限定されない。例えば、点数が所定範囲内の候補の中から、供給ガスのコスト、取扱いの容易性等を考慮して前処理条件を決定することもできる。
【００４０】
［熱処理炉の前処理方法］
本発明の一態様は、上記決定方法により熱処理炉の前処理条件を決定すること、および、上記決定された前処理条件下で熱処理炉を前処理することを含む熱処理炉の前処理方法に関する。
【００４１】
図３は、本発明の一態様にかかる前処理方法の一例を示すフロー図である。対象金属、実際に熱処理炉で熱処理される熱処理対象物の構成元素、実際に熱処理時に熱処理炉に存在する部材の構成元素等の各種プロセス条件が決定された後、詳細を先に説明したように点数付与を行うことができる（図３中、Ｓ３１、Ｓ３２）。こうして付与された点数を、例えば解析ソフトから出力する（図３中、Ｓ３３）。出力された結果の中から、点数を指標として、供給ガスと加熱温度との組み合わせを選択し、前処理条件を決定することができる（図３中、Ｓ３４、Ｓ３５）。ここでの選択は、自動または手動で行うことができる。そして、こうして決定された前処理条件下で熱処理炉を前処理することができる（図３中、Ｓ３６）。
【００４２】
上記前処理方法では、上記決定方法により決定された種類の供給ガスを使用し、かつ決定された加熱温度で、熱処理炉の前処理を行う。前処理は、一般に「空焼き」とも呼ばれ、通常、熱処理対象物を熱処理炉内に配置して熱処理を施す前に行われる。例えば、熱処理炉のガス供給口からガスを供給するとともに熱処理炉のガス排出口から炉内ガスを排出する通気可能な状態で、前処理条件として決定した加熱温度に加熱された熱処理炉内へ、前処理条件として決定した種類のガスを供給して、前処理を行うことにより、熱処理炉内を汚染している汚染金属の少なくとも一部または全部を、熱処理炉外に排出することができる。好ましくは、除去対象として特定した対象金属の一部または全部を熱処理炉外へ排出することができる。かかる前処理を行った後に熱処理対象物の熱処理を行うことにより、熱処理対象物が熱処理によって金属汚染されることを抑制することができる。前処理時間は、除去対象の金属の種類や金属汚染量等に応じて決定すればよい。例えば１分間〜２０時間程度とすることができるが、上記範囲は例示であって、本発明を限定するものではない。
【００４３】
［半導体ウェーハの製造方法］
本発明の一態様は、上記前処理方法により熱処理炉を前処理すること、および、上記前処理された熱処理炉内で半導体ウェーハを熱処理することを含む、熱処理された半導体ウェーハの製造方法に関する。
【００４４】
熱処理が施される半導体ウェーハとしては、シリコンウェーハ等の各種半導体ウェーハを挙げることができる。例えば、公知の方法で育成されたシリコン単結晶インゴットから切り出したシリコン単結晶ウェーハを、鏡面研磨等の研磨加工、面取り加工等の加工処理の一種以上を任意に施した後に熱処理炉へ導入して熱処理を行うことができる。熱処理の具体例としては、アニール、気相成長、熱酸化等の各種熱処理を挙げることができる。これらの熱処理は、公知の方法により実施できる。上記前処理方法により前処理した後の熱処理炉において半導体ウェーハを熱処理することにより、熱処理炉からの金属汚染が抑制された熱処理済半導体ウェーハを提供することが可能となる。そのような熱処理済半導体ウェーハとしては、例えば、シリコン単結晶ウェーハにアニール処理により改質層を形成したアニールウェーハ、エピタキシャル層をシリコン単結晶ウェーハ上に有するエピタキシャルウェーハ、熱酸化膜を有するシリコン単結晶ウェーハ等の各種シリコンウェーハを挙げることができる。
【００４５】
［熱処理装置］
本発明の一態様は、熱処理炉と、熱処理炉制御部と、上記熱処理炉を前処理する前処理の条件を決定する前処理条件決定部と、を含む熱処理装置に関する。上記前処理は、上記熱処理炉の炉内をガスを供給しながら加熱することであり、上記前処理条件決定部は、供給ガスの種類と加熱温度との組み合わせの候補を複数記録する候補記録部と、計算用情報記録部、点数計算部および組み合わせ決定部を有する解析部と、を含む。上記計算用情報記録部は、上記候補記録部に記録された候補の点数を計算するための計算用情報を記録する。上記計算用情報は、上記前処理による除去対象として特定された対象金属の種類に応じて決定される。上記点数計算部は、上記計算用情報から上記候補記録部に記録された候補の点数を計算し、上記組み合わせ決定部は、上記計算された点数を指標として、上記複数の候補の中から、上記熱処理炉の前処理条件として採用する供給ガスの種類と加熱温度との組み合わせを決する。上記熱処理炉制御部は、上記組み合わせ決定部で決定された供給ガスの種類と加熱温度との組み合わせの情報を上記組み合わせ決定部から受信し、受信した情報にしたがい上記熱処理炉に前処理を実行させる前処理実施情報を送信し、上記熱処理炉は、上記前処理実施情報を受信し、この前処理実施情報にしたがい前処理を実施する。
【００４６】
上記熱処理装置によれば、上記決定方法による前処理条件の決定、および決定された前処理条件下での熱処理炉の前処理を行うことができる。かかる前処理条件の決定および前処理の実施の詳細については、先に記載した通りである。
【００４７】
以下に、上記熱処理装置の一例を図面に基づき説明する。ただし上記熱処理装置は、図面に示す態様に限定されるものではない。以下では、各図において、同一の部分については同一の符号が付されている。
【００４８】
図４は、上記熱処理装置の一例の構成を示す概略図である。図４に示されている熱処理装置１は、前処理条件決定部１０と、熱処理炉制御部１１と、熱処理炉１２と、を備えている。
【００４９】
前処理条件決定部１０は、候補記録部１０１と、解析部１０２と、を有する。
【００５０】
候補記録部１０１には、熱処理炉１２の前処理のための「供給ガスの種類」と「加熱温度」との組み合わせの候補が複数入力され、記録される。更に、候補記録部１０１には、前処理による除去対象として特定された対象金属の種類も入力し、記録することもできる。
【００５１】
計算用情報記録部１００１には、点数計算部１００２において各候補の点数を計算するために使用される情報が入力され、記録される。計算用情報は、前処理による除去対象として特定された対象金属の種類に応じて決定される。決定の詳細は、先に記載した通りである。
【００５２】
例えば、点数の付与を実験的に行う態様では、先に説明したようにデータベース化した情報（例えば、対象金属毎に、ガスの種類と加熱温度との組み合わせの複数の候補について、それぞれ点数が表示された点数表）を、計算用情報記録部１００１に記録することができる。
【００５３】
点数の付与を計算により行う態様では、例えば、計算用情報記録部１００１に記録される計算用情報を、前処理による除去対象として特定された対象金属の種類に基づき熱力学平衡計算により決定することができる。この計算の詳細は、先に記載した通りである。
【００５４】
点数計算部１００２では、計算用情報記録部１００１に記録された計算用情報から、候補記録部１０１に記録された各候補の点数を計算する。例えば、候補記録部１０１に記録された候補情報を点数計算を行うソフトにコピーする等して取り出し、計算用情報記録部１００１に記録された計算用情報を同じソフトにコピーする等して取り出し、各候補の点数を、所定の計算方法によって計算する。計算の詳細は、先に記載した通りである。一例として、計算用情報は、熱力学平衡計算により求められる下記情報：除去対象として特定された対象金属を含むガスの平衡揮発ガス分圧、上記対象金属を含む固体化合物中の上記対象金属の平衡物質量の総和、上記対象金属が関与する揮発反応のギブスの自由エネルギーΔＧ０、および上記対象金属が関与する汚染反応のギブスの自由エネルギーΔＧ０を含むことができる。そして、各候補の点数は、上記対象金属を含むガスの平衡揮発ガス分圧を指標として決定された点数、上記対象金属を含む固体化合物中の上記対象金属の平衡物質量の総和を指標として決定された点数、上記対象金属が関与する揮発反応のギブスの自由エネルギーΔＧ０を指標として決定された点数、および上記対象金属が関与する汚染反応のギブスの自由エネルギーΔＧ０を指標として決定された点数の乗数であることができる。
【００５５】
組み合わせ決定部１００３は、点数計算部１００２で決定された各候補の点数を指標として、候補記録部１０１に記録された複数の組み合わせの候補の中から、熱処理炉１２の前処理条件として採用する供給ガスの種類と加熱温度との組み合わせを決定する。この決定の詳細については、先に記載した通りである。
【００５６】
図５に示す熱処理装置２は、解析部１０２に修正部１００４を含む点以外、図４に示す熱処理装置１と同じ構成を有する。修正部１００４は、計算用情報記録部１００１、点数計算部１００２および組み合わせ決定部１００３からなる群から選ばれる１つ以上に、修正情報を提供することができる。一態様では、修正情報は、実際に前処理が行われた熱処理炉で熱処理された熱処理物の金属汚染量に基づき、計算用情報記録部１００１における計算用情報を決定するための決定方法を修正するための修正情報であることができる。上記金属汚染量は、熱処理物から回収した金属成分をＩＣＰ−ＭＳ等により定量する方法、熱処理物をμ−ＰＣＤ法、ＳＰＶ法等により分析する方法等の公知の方法によって求めることができる。また、一態様では、修正情報は、実際に前処理が行われた熱処理炉で熱処理された熱処理物の金属汚染量に基づき、点数計算部１００２において点数を計算するための計算式を修正するための情報であることができる。また、一態様では、修正情報は、組み合わせ決定部１００３において前処理条件を決定するための決定基準を修正するための情報であることができる。修正情報は、計算用情報記録部１００１、点数計算部１００２および組み合わせ決定部１００３からなる群から選ばれる１つのみに提供されてもよく、２つに提供されてもよく、３つすべてに提供されてもよい。
【００５７】
こうして、組み合わせ決定部１００３において、点数計算部１００２で計算された点数を指標として、候補記録部１０１に記録された複数の候補の中から、熱処理炉１２の前処理条件として採用する供給ガスの種類と加熱温度との組み合わせが決定される。
【００５８】
熱処理炉制御部１１は、こうして決定された供給ガスと加熱温度との組み合わせの情報を、組み合わせ決定部１００３から受信し、受信した情報にしたがい熱処理炉１２に前処理を実行させる前処理実施情報を送信する。
【００５９】
熱処理炉１２は、上記前処理実施情報を受信し、この信号にしたがい前処理を実施する。熱処理炉１２の詳細は、前処理条件が決定される熱処理炉について先記載した通りである。  
【００６０】
一態様では、こうして前処理が実施された後、先に記載した修正情報を得るための熱処理および熱処理物の金属汚染量の分析を行い、分析結果に基づき修正情報を作成し、修正部１００４に入力することができる。
【００６１】
図６に示す熱処理装置３は、熱処理炉制御部１１からの前処理信号が複数の熱処理炉（１２ａ、１２ｂ、１２ｃ）によって受信される点以外、図４に示す熱処理炉１と同じ構成を有する。図６には、例示として熱処理炉を３つ示したが、１つの熱処理炉制御部から前処理実施情報を受信する熱処理炉の数は、特に限定されない。
【００６２】
図７に示す熱処理装置４は、組み合わせ決定部１００３で決定された情報が複数の熱処理炉制御部（１１ａ、１１ｂ、１１ｃ）によって受信される点以外、図４に示す熱処理炉１と同じ構成を有する。図７には、例示として熱処理炉制御部を３つ示したが、１つの組み合わせ決定部から情報を受信する熱処理炉制御部の数は、特に限定されない。また、１つの組み合わせ決定部から、複数の熱処理炉制御部へ同じ情報を送信してもよく、複数の熱処理炉を異なる前処理条件で前処理するために複数の熱処理炉制御部へ異なる情報を送信してもよい。
【００６３】
また、図７に示す熱処理装置を、１つの熱処理炉制御部からの前処理信号が複数の熱処理炉によって受信されるように変形することもできる。
【００６４】
前処理条件決定部１０および熱処理炉制御部１１は、１つまたは２つ以上のコンピュータにより構成することができ、コンピュータに搭載させたソフトによって、各部の各種動作を実行させることができる。また、各種情報の送受信は、有線通信または無線通信によって実行することができる。
【００６５】
［半導体ウェーハの製造装置］
本発明の一態様は、上記熱処理装置を含む、熱処理された半導体ウェーハの製造装置に関する。
【００６６】
上記製造装置は、少なくとも上記熱処理装置を含み、半導体ウェーハに各種処理を施すための１つ以上の装置を任意に含むことができる。かかる装置の一例としては、シリコン単結晶インゴットから切り出したシリコン単結晶ウェーハに鏡面研磨等の研磨加工を行うための研磨装置、面取り加工するための面取り加工装置等を挙げることができる。
【００６７】
上記熱処理装置および半導体ウェーハの製造方法のその他の詳細については、決定方法、前処理方法および製造方法に関する先の記載を参照できる。
【実施例】
【００６８】
以下に、本発明を実施例に基づき更に説明する。ただし、本発明は実施例に示す態様に限定されるものではない。以下に記載の「％」は、体積％である。【００６９】
１．対象金属の特定
鉄を、除去対象の金属として特定した。【００７０】
２．前処理条件の候補の決定
候補の供給ガスの種類は、酸素（１００％Ｏ２）、窒素（１００％Ｎ２）、アルゴン（１００％Ａｒ）、水素（１００％Ｈ２）、水素と酸素との混合ガス（８０％Ｈ２／２０％Ｏ２）、および１，２−ジクロロエチレンと酸素との混合ガス（２０％Ｔｒａｎｓ−１，２−ジクロロエチレン／８０％Ｏ２）とし、候補の加熱温度は、１１００℃、１１５０℃、１２００℃、１２５０℃、および１３００℃とし、熱処理炉内の圧力として１ａｔｍを選択し、以下のように熱力学平衡計算を実施した。熱力学平衡計算は、熱力学平衡計算ソフトＭＡＬＴを使用し、このソフトに付属するアルゴリズムにより実施した。以下の表では、水素と酸素との混合ガス（８０％Ｈ２／２０％Ｏ２）を「８０％Ｈ２／Ｏ２」、Ｔｒａｎｓ−１，２−ジクロロエチレンと酸素との混合ガス（２０％Ｔｒａｎｓ−１，２−ジクロロエチレン／８０％Ｏ２）を「２０％Ｔｒａｎｓ１，２ＤＣＥ／Ｏ２」と表記する。
以下では、加熱温度１２００℃についての計算結果を例に説明する。【００７１】
３．対象金属を含むガスの平衡揮発ガス分圧を指標とした点数の決定
上記熱力学平衡計算ソフトに、加熱温度（１２００℃）、圧力（１ａｔｍ）を入力し、かつ、対象金属元素、候補の供給ガスを構成する元素、シリコン（Ｓｉ）、および実際の熱処理時に熱処理炉内に配置される部材（ウェーハ支持部材）の表面に存在するシリコン酸化膜（ＳｉＯ２）の構成元素により生成され得る物質をソフトのデータベースから選択して各物質の物質量を入力した。これらの情報が入力されると、上記熱力学平衡計算ソフトによる多元系熱力学平衡計算の計算結果から、鉄を含むガスの平衡揮発ガス分圧の総和Ｐが求められた。ここで求められたＰを指標として、下記の判断基準表（表１）にしたがい、加熱温度１２００℃と下記表２に示されている供給ガスとの組み合わせの候補について、鉄を含むガスの平衡揮発ガス分圧を指標とした点数を表２に示すように決定した。【００７２】
【表１】
2020137441.tif 000003
【００７３】
【表２】
2020137441.tif 000004
【００７４】
４．対象金属を含む固体化合物中の対象金属の平衡物質量の総和を指標とした点数の決定
上記３．での入力により、上記熱力学平衡計算ソフトは、鉄とシリコンを含む固体物質中の鉄の平衡物質量を算出した。この算出結果から、鉄とシリコンを含む固体物質中の鉄の平衡物質量の総和Ｍｃを求めた。ここで求められたＭｃを指標として、下記の判断基準表（表３）にしたがい、加熱温度１２００℃と下記表４に示されている供給ガスとの組み合わせの候補について、鉄を含む固体化合物中の鉄の平衡物質量の総和を指標とした点数を表４に示すように決定した。【００７５】
【表３】
2020137441.tif 000005
【００７６】
【表４】
2020137441.tif 000006
【００７７】
５．対象金属が関与する揮発反応のギブスの自由エネルギーΔＧ０を指標とした点数の決定
上記３．での入力により、上記熱力学平衡計算ソフトは、選択された物質の中の鉄を含む揮発性物質が揮発する揮発反応のギブスの自由エネルギーΔＧ０を算出した。算出結果を、表５に示す。【００７８】
【表５】
2020137441.tif 000007
【００７９】
表５に示された各供給ガスについての各種揮発反応のギブスの自由エネルギーΔＧ０の中の最小値を指標として、下記の判断基準表（表６）にしたがい、加熱温度１２００℃と下記表７に示されている供給ガスとの組み合わせの候補について、鉄が関与する揮発反応のギブスの自由エネルギーΔＧ０を指標とした点数を表７に示すように決定した。【００８０】
【表６】
2020137441.tif 000008
【００８１】
【表７】
2020137441.tif 000009
【００８２】
６．対象金属が関与する汚染反応のギブスの自由エネルギーΔＧ０を指標とした点数の決定
上記３．での入力により、上記熱力学平衡計算ソフトは、選択された物質の中の鉄を含む物質が関与する汚染反応のギブスの自由エネルギーΔＧ０を算出した。算出結果を、表８に示す。【００８３】
【表８】
2020137441.tif 000010
【００８４】
表８に示された各供給ガスについての各種汚染反応のギブスの自由エネルギーΔＧ０の中の最小値を指標として、下記の判断基準表（表９）にしたがい、加熱温度１２００℃と下記表１０に示されている供給ガスとの組み合わせの候補について、鉄が関与する汚染反応のギブスの自由エネルギーΔＧ０を指標とした点数を表１０に示すように決定した。【００８５】
【表９】
2020137441.tif 000011
【００８６】
【表１０】
2020137441.tif 000012
【００８７】
７．点数表の作成
加熱温度１２００℃と各供給ガスとの組み合わせの候補について、上記３〜６で決定された４種の点数の乗数を、各候補の点数として付与した。
加熱温度１１００℃、１１５０℃、１２５０℃および１３００℃についても上記３〜６と同様に多元系熱力学平衡計算を行い、算出結果に基づき上記３〜６と同様に点数を決定した。こうして決定された４種の点数の乗数を、各候補の点数として付与した。
以上のように各候補に付与された点数の点数表が、下記表１１である。【００８８】
【表１１】
2020137441.tif 000013
【００８９】
８．前処理条件の決定および前処理の実施
同じロットから取り出した３枚のシリコンウェーハに対し、それぞれ前処理前または下記前処理後にアニールを実施した。これら３枚のシリコンウェーハは、同じロットのシリコンウェーハであるため、熱処理前の鉄汚染レベルは同様と見做すことができる。
まず、上記表１１に示す点数表から高点数の「加熱温度１３００℃／Ｔｒａｎｓ−１，２−ジクロロエチレンと酸素との混合ガス（２０％Ｔｒａｎｓ−１，２−ジクロロエチレン／８０％Ｏ２）」の組み合わせを前処理条件として決定し、既知量の鉄で意図的に汚染した半導体ウェーハ用アニール炉の前処理（空焼き）を実施した。前処理は、加熱温度（加熱手段の設定温度）１３００℃および炉内圧力１ａｔｍのアニール炉へ上記混合ガスを供給するとともにアニール炉の排気口から炉内ガスを排出しながら、前処理時間１時間で実施した。
上記前処理後のアニール炉においてシリコンウェーハのアニールを行った。前処理前のアニール炉でも同様のアニール条件でシリコンウェーハのアニールを行った。
前処理前のアニール炉でアニールされたシリコンウェーハおよび前処理後のアニール炉でアニールされたシリコンウェーハの表面を同種の回収液（酸溶液）で走査し、ＩＣＰ−ＭＳ（誘導結合プラズマ質量分析計）によって走査後の回収液中の鉄の定量分析を行った。こうして得られた定量値を回収液が走査されたシリコンウェーハ表面の面積で除した値を、シリコンウェーハの表面鉄濃度とした。こうして求められた表面鉄濃度がより低いほど、アニール炉からのシリコンウェーハの鉄汚染が抑制されているということができ、アニールを実施したアニール炉の鉄汚染が少ないということもできる。前処理前のアニール炉でアニールされたシリコンウェーハの表面鉄濃度は５．０×１０１０ａｔｏｍｓ／ｃｍ２であったのに対し、前処理後のアニール炉でアニールされたシリコンウェーハの表面鉄濃度は３．０×１０９ａｔｏｍｓ／ｃｍ２であった。この結果から、上記のように決定された前処理条件下での前処理により、アニール炉の鉄汚染を低減できたことが確認できる。
また、上記決定された前処理条件とは異なる条件下での前処理として、加熱温度（加熱手段の設定温度）を１３００℃、供給ガスをアルゴン（１００％Ａｒ）として、上記と同様の既知量の鉄で意図的に汚染した半導体ウェーハ用アニール炉の前処理（空焼き）を上記と同様に実施し、前処理後のアニール炉でシリコンウェーハを同様のアニール条件でアニールした。このアニール後のシリコンウェーハの表面鉄濃度を上記と同様に求めたところ、２．０×１０１０ａｔｏｍｓ／ｃｍ２であり、前処理によりアニール炉の鉄汚染を低減できたことが確認された。
更に、以上の結果から、熱力学平衡計算による計算結果に基づき付与された表１１中の点数がより高い前処理条件により、熱処理炉の鉄汚染をより低減できることも確認された。【００９０】
本発明の一態様は、半導体ウェーハの技術分野をはじめとする各種熱処理が行われる技術分野において有用である。
【図１】
2020137441.tif 000014
【図２】
2020137441.tif 000015
【図３】
2020137441.tif 000016
【図４】
2020137441.tif 000017
【図５】
2020137441.tif 000018
【図６】
2020137441.tif 000019
【図７】
2020137441.tif 000020
【手続補正書】
【提出日】令和3年6月3日(2021.6.3)
【手続補正１】
【補正対象書類名】明細書
【補正対象項目名】００６１
【補正方法】変更
【補正の内容】
【００６１】
図６に示す熱処理装置３は、熱処理炉制御部１１からの前処理信号が複数の熱処理炉（１２ａ、１２ｂ、１２ｃ）によって受信される点以外、図４に示す熱処理炉１２と同じ構成を有する。図６には、例示として熱処理炉を３つ示したが、１つの熱処理炉制御部から前処理実施情報を受信する熱処理炉の数は、特に限定されない。
【手続補正２】
【補正対象書類名】明細書
【補正対象項目名】００６２
【補正方法】変更
【補正の内容】
【００６２】
図７に示す熱処理装置４は、組み合わせ決定部１００３で決定された情報が複数の熱処理炉制御部（１１ａ、１１ｂ、１１ｃ）によって受信される点以外、図４に示す熱処理炉１２と同じ構成を有する。図７には、例示として熱処理炉制御部を３つ示したが、１つの組み合わせ決定部から情報を受信する熱処理炉制御部の数は、特に限定されない。また、１つの組み合わせ決定部から、複数の熱処理炉制御部へ同じ情報を送信してもよく、複数の熱処理炉を異なる前処理条件で前処理するために複数の熱処理炉制御部へ異なる情報を送信してもよい。
【手続補正３】
【補正対象書類名】明細書
【補正対象項目名】００７８
【補正方法】変更
【補正の内容】
【００７８】
【表５】
2020137441.tif 000021
【手続補正４】
【補正対象書類名】図面
【補正対象項目名】図２
【補正方法】変更
【補正の内容】
【図２】
2020137441.tif 000022
【国際調査報告】
2020137441.tif 000023
2020137441.tif 000024
2020137441.tif 000025
2020137441.tif 000026